(57)【特許請求の範囲】
【請求項１】
第１の基板（８）と、
前記第１の基板上に絶縁膜を介して配置され、半導体層（１）であって所定領域にトレンチ（３）を有し、前記トレンチの一部がポリシリコン層（６）によって充填された第２の基板と
により形成された半導体加速度センサであって、
前記半導体層からなり、所定方向の加速度の作用により前記第１の基板の表面に対して平行に移動するように前記トレンチ内に配置され、自身の端部に可動電極を有し、片持ち梁構造、両持ち梁構造もしくは多数持ち梁構造からなる梁構造（１３）と、
前記可動電極、及び前記可動電極に対向して配置されて前記可動電極との間でコンデンサを構成するとともに前記半導体層からなり前記第１の基板上に絶縁膜を介して固定された固定電極（１４、１５、１６、１７）から構成され、加速度の前記可動電極を備えた前記梁構造への作用による前記コンデンサの容量変化から該加速度に応じた信号を発生するセンサ部と、
前記センサ部の周囲に形成され前記半導体層からなる周辺部とを備え、
前記周辺部には、前記センサ部からの信号を処理する信号処理回路（１０）が形成され、
前記固定電極、前記可動電極、前記ポリシリコン層、及び前記周辺部は絶縁体により互いに絶縁分離され、
前記周辺部の前記信号処理回路の周囲に絶縁体を介して前記ポリシリコン層が充填されたトレンチを有することを特徴とする半導体加速度センサ。
【請求項２】
前記固定電極又は可動電極に接続された配線層（１８ａ、１８ｂ）を備えることを特徴とする請求項１記載の半導体加速度センサ。
【請求項３】
前記センサ部は前記半導体層に複数形成されており、該複数のセンサ部は前記第２の基板に平行な方向で互いに直交配置されている（１３ａ、１３ｂ）ことを特徴とする請求項１乃至２何れかに記載の半導体加速度センサ。
【請求項４】
前記可動電極の表面及び前記固定電極の表面にはｎ+領域（４）が形成されていることを特徴とする請求項１乃至３何れかに記載の半導体加速度センサ。
【発明の詳細な説明】
【０００１】
【産業上の利用分野】
この発明は、半導体加速度センサに係り、詳しくは、自動車のエアバッグシステムやサスペンション制御システム等に好適な半導体式の加速度センサに関するものである。
【０００２】
【従来の技術】
日経エレクトロニクス１９９１．１１．１１（ｎｏ．５４０）、Ｐ２２３〜Ｐ２３１には、表面微細加工技術を用いた加速度センサが示されている。つまり、シリコン基板の上に薄膜のポリシリコン膜を積層して、このポリシリコン層をエッチングすることにより、表面の平行方向に移動可能な可動部を形成して差動容量型加速度センサを形成している。
【０００３】
【発明が解決しようとする課題】
ところが、表面微細加工技術を用いた半導体力学量センサはその出力が小さく、かつ外乱を受け易いという問題がある。
【０００４】
そこで、この発明の目的は、外乱の影響を防止することができる半導体力学量センサを提供することを目的とする。
【０００５】
【課題を解決するための手段】
請求項１記載の発明は、第１の基板（８）と、前記第１の基板上に絶縁膜を介して配置され、半導体層（１）であって所定領域にトレンチ（３）を有し、前記トレンチの一部がポリシリコン層（６）によって充填された第２の基板とにより形成された半導体加速度センサであって、前記半導体層からなり、所定方向の加速度の作用により前記第１の基板の表面に対して平行に移動するように前記トレンチ内に配置され、自身の端部に可動電極を有し、片持ち梁構造、両持ち梁構造もしくは多数持ち梁構造からなる梁構造（１３）と、前記可動電極、及び前記可動電極に対向して配置されて前記可動電極との間でコンデンサを構成するとともに前記半導体層からなり前記第１の基板上に絶縁膜を介して固定された固定電極（１４、１５、１６、１７）から構成され、加速度の前記可動電極を備えた前記梁構造への作用による前記コンデンサの容量変化から該加速度に応じた信号を発生するセンサ部と、前記センサ部の周囲に形成され前記半導体層からなる周辺部とを備え、前記周辺部には、前記センサ部からの信号を処理する信号処理回路（１０）が形成され、  前記固定電極、前記可動電極、前記ポリシリコン層、及び前記周辺部は絶縁体により互いに絶縁分離され、前記周辺部の前記信号処理回路の周囲に絶縁体を介して前記ポリシリコン層が充填されたトレンチを有することを特徴とする半導体加速度センサを要旨とする。
【０００６】
請求項２記載の発明では、前記固定電極又は可動電極に接続された配線層（１８ａ、１８ｂ）を備えることを特徴とする。
【０００７】
請求項３記載の発明では、前記センサ部は前記半導体層に複数形成されており、該複数のセンサ部は前記第２の基板に平行な方向で互いに直交配置されている（１３ａ、１３ｂ）ことを特徴とする。
【０００８】
請求項４記載の発明では、前記可動電極の表面及び前記固定電極の表面にはｎ+領域（４）が形成されていることを特徴とする。
【００１１】
【作用及び発明の効果】
請求項１記載の発明によれば、センサ部は可動電極及び固定電極を有すると共に、センサ部周囲の周辺部に形成された信号処理回路は、ポリシリコン層にてシールドされているので、外部からのノイズの混入を防止することができる。
【００１２】
【実施例】
（第１実施例）以下、この発明を具体化した一実施例を図面に従って説明する。
【００１３】
図１には、加速度センサの平面図を示すとともに、図２には図１のＡ−Ａ断面図を示す。本加速度センサは容量型加速度センサであり、図２に示すように、単結晶シリコン基板８上にＳｉＯ2 膜９を介して単結晶シリコン基板１が接合され、単結晶シリコン基板１には同基板１を貫通するトレンチ３により片持ち梁１３が形成されている。この片持ち梁１３は、図１に示すように、その先端側が２つに分かれた構造をなしている。そして、片持ち梁１３は、単結晶シリコン基板１の表面に平行な方向（図１中、Ｃ矢印方向）に可動となっている。さらに、単結晶シリコン基板１において、信号処理回路１０がポリシリコン膜６及びＳｉＯ2 膜５により片持ち梁１３とは電気的に絶縁された状態で形成されている。
【００１４】
図３〜図１０にはその製造工程を示す。以下に、製造工程を説明する。図３に示すように、ｎ型（１００）単結晶シリコン基板１を用意し、その主表面に熱酸化により１μｍ程度のＳｉＯ2 膜２を形成し、フォトリソグラフィー手法によりＳｉＯ2 膜２を所定のパターンに形成する。続いて、単結晶シリコン基板１の主表面側において、リアクティブイオンエッチング等により所定の深さ、例えば０．２〜３０μｍ程度の垂直の壁を持つトレンチ３を形成する。本実施例では、約３μｍの場合で説明する。
【００１５】
そして、ＳｉＯ2 膜２を除去した後、図４に示すように、トレンチ３の内壁を含む単結晶シリコン基板１の主表面に、リンやヒ素等によるｎ+ 拡散層４を形成し、さらに熱酸化等により０．１〜１μｍのＳｉＯ2 膜５を形成する。この時、エッチングのダメージを除去するため、ｎ+ 拡散層４を形成する前にＳｉＯ2 を熱酸化で形成し除去する、いわゆる犠牲酸化を行ってもよい。
【００１６】
続いて、図５に示すように、単結晶シリコン基板１の主表面にポリシリコン膜６を形成して、トレンチ３をポリシリコン膜６にて充填する。尚、ポリシリコン膜６をバイアス用導電路として使用すべく同ポリシリコン膜６に不純物を導入する場合には、ポリシリコン膜６を形成する前に薄いポリシリコン層を形成しリン等を高濃度に拡散しておけばポリシリコン膜６に不純物を導入することができる。
【００１７】
次に、図６に示すように、ポリシリコン膜６の表面を鏡面研磨して所定の厚さのポリシリコン膜６が残るようする。続いて、ポリシリコン膜６に対しイオン注入等により所定領域にボロンによるｐ+ 拡散層７を形成する。
【００１８】
一方、図７に示すように、もう１枚の（１００）単結晶シリコン基板８を用意し、その主表面に熱酸化による０．１〜１．０μｍのＳｉＯ2 膜９を形成する。次に、単結晶シリコン基板１と単結晶シリコン基板８とを、例えば過酸化水素水と硫酸の混合水溶液中に入れ、親水性化処理を行う。そして、乾燥後、図８に示すように、単結晶シリコン基板１の主表面と単結晶シリコン基板８の主表面とを室温中で重ね合わせ、４００〜１１００°Ｃの炉の中に０．５〜２時間入れ強固な接合を行う。
【００１９】
次に、図９に示すように、アルカリ系の水溶液、例えばＫＯＨ溶液等を用いて単結晶シリコン基板１の裏面側を選択ポリッシングしてＳｉＯ2 膜２が表れるまで処理する。その結果、単結晶シリコン基板１の厚さが、例えば、３μｍ程度となり、薄膜化される。
【００２０】
そして、図１０に示すように、単結晶シリコン基板１の所定領域に通常のＣＭＯＳプロセス、又はバイポーラプロセス等を用いて信号処理回路（ＩＣ回路部）１０を形成する。尚、図１及び図１０においては、信号処理回路１０の一部としてＭＯＳトランジスタのみを示す。さらに、信号処理回路１０の上面にパッシベーション膜１１として、例えばプラズマＣＶＤ法によるプラズマＳｉＮ膜（Ｐ−ＳｉＮ）を形成する。引き続き、このパッシベーション膜１１の所定の領域に窓１２を明ける。
【００２１】
そして、図２に示すように、ＴＭＡＨ（テトラメチルアンモニウムハイドロオキサイト）（ＣＨ3 ）4 ＮＯＨの約２０％溶液を用いて、単結晶シリコン基板１の裏面側（図２中、上側）からパッシベーション膜１１の窓１２を通してポリシリコン膜６をエッチング除去する。このとき、パッシベーション膜１１（Ｐ−ＳｉＮ）、ＳｉＯ2 膜５，アルミ配線層，ｐ+ 拡散層（ｐ+ ポリシリコン膜）７は選択的エッチングではほとんどエッチングされない。
【００２２】
尚、ポリシリコン膜６のエッチング除去の際に、図１における片持ち梁１３の幅の広い部分にエッチング用穴４８が設けられ、このエッチング用穴４８を通してポリシリコン膜６をより確実にエッチング除去するようにしている。
【００２３】
その結果、片持ち梁１３が形成される。このとき、片持ち梁１３は、図２に示すように、単結晶シリコン基板１の深さ方向の厚さＬ1 に対し単結晶シリコン基板１の表面に平行な方向の幅Ｌ2 の方が小さくなっている。
【００２４】
容量型加速度センサにおいては、片持ち梁１３の先端部分（２つに分かれた部分）が可動電極となるとともに、図１に示すように、この片持ち梁１３の先端部分に対向する単結晶シリコン基板１が固定電極１４，１５，１６，１７となる。又、図１に示すように、固定電極１４と固定電極１６とがアルミ配線層１８ａにて取り出され、固定電極１５と固定電極１７とがアルミ配線層１８ｂにて取り出され、さらに、片持ち梁（可動電極）１３がアルミ配線層１８ｃにて取り出されている。このアルミ配線層１８ａ，１８ｂ，１８ｃは信号処理回路１０と接続され、この信号処理回路１０により加速度による片持ち梁（可動電極）１３の変位に伴う信号処理が行われるようになっている。又、片持ち梁１３（可動電極）及び固定電極１４，１５，１６，１７に配置したｎ+ 拡散層４（図２参照）により、電位が一定に保たれる。
【００２５】
尚、本実施例では容量型加速度センサとしたが、片持ち梁１３の根元部分の表面にピエゾ抵抗層を形成すればピエゾ抵抗型の加速度センサとすることができる。勿論、この両タイプのセンサを同一基板内に形成すれば、さらにその精度、信頼性を向上させることができる。
【００２６】
このように製造された加速度センサにおいては、単結晶シリコン基板８上にＳｉＯ2 膜を介して単結晶シリコン基板１が接合されてＳＯＩ構造となっている。さらに、片持ち梁１３においては、単結晶シリコン基板１の深さ方向の厚さＬ1に対し単結晶シリコン基板１の表面に平行な方向の幅Ｌ2 の方が小さい。よって、片持ち梁１３が単結晶シリコン基板１の表面において表面に平行な方向に移動可能となり、基板表面に平行な方向への加速度が検出される。
【００２７】
このように本実施例では、単結晶シリコン基板１の主表面に、片持ち梁１３を形成するための所定深さのトレンチ（溝）３を形成し（第１工程）、単結晶シリコン基板１の主表面にポリシリコン膜６を形成してトレンチ３を当該ポリシリコン膜６にて充填するとともに、そのポリシリコン膜６の表面を平滑化した（第２工程）。そして、単結晶シリコン基板１の主表面と、ＳｉＯ2 膜（絶縁膜）９を形成した単結晶シリコン基板８とを、ＳｉＯ2 膜９を介して接合し（第３工程）、単結晶シリコン基板１の裏面側を所定量研磨して単結晶シリコン基板１を薄膜化した（第４工程）。さらに、単結晶シリコン基板１の表面に信号処理回路１０を形成した後、単結晶シリコン基板１の裏面側からポリシリコン膜６をエッチング除去して片持ち梁１３を形成した（第５工程）。
【００２８】
よって、ウェハプロセスの途中における信号処理回路１０の形成プロセスでは、ポリシリコン膜６により単結晶シリコン基板１の表面部分にはトレンチ３が埋められており、ＩＣ素子の汚染、製造装置への汚染、それに伴う電気特性の不良や劣化が防止できる。つまり、ウェハプロセスはプロセス途中の熱処理、フォトリソグラフィー処理等においてウェハ表面に凹部や貫通孔等の表面構造が現れないようにすることにより、コンタミネーション等を防止してウェハプロセスの安定化を図り、高精度の加速度センサを安定して供給することができる。
【００２９】
このように製造された加速度センサは、単結晶シリコン基板８上にＳｉＯ2 膜（絶縁膜）９を介して接合され、かつ薄膜化された単結晶シリコン基板１と、単結晶シリコン基板１に形成され、その表面に平行な方向に可動な片持ち梁１３と、単結晶シリコン基板１に形成され、加速度による片持ち梁１３の動作に伴う信号処理を行う信号処理回路１０とを備えている。そして、単結晶シリコン基板１の表面に平行な方向に加速度が作用すると、単結晶シリコン基板１に形成した片持ち梁１３が動作する。その片持ち梁１３の動作に伴い単結晶シリコン基板１に形成した信号処理回路１０にて信号処理が行われる。このようにして、単結晶シリコンを用いた表面マイクロマシーニング技術により加速度センサが形成され、新規な構造にて高精度、高信頼性を図ることができることとなる。
【００３０】
又、前記片持ち梁１３の表面、及び、片持ち梁１３と対向する単結晶シリコン基板１をＳｉＯ2 膜（絶縁体）５にて被覆したので、容量型加速度センサにおける電極ショートを未然に防止することができる。尚、片持ち梁１３の表面と、片持ち梁１３と対向する単結晶シリコン基板１とは、少なくともいずれかがＳｉＯ2 膜（絶縁体）５にて被覆されていればよい。
【００３１】
尚、本実施例の応用として、図１１，１２に示すように、寄生容量を減らすため片持ち梁１３を信号処理回路（ＩＣ回路部）１０と切り離し、エアーブリッジ配線としてもよい。又、固定電極１４，１５，１６，１７も同様な構造にしてもよい。さらに、前記実施例ではアルミ配線層を用いたがポリシリコン層により配線部を形成してもよい。さらには、前記実施例では梁の先端に２つの可動電極を形成するとともに４つの固定電極１４，１５，１６，１７を形成したが、さらに感度を向上させるために、可動電極部と固定電極部とを櫛歯状にしてもよい。
【００３２】
（第２実施例）次に、第２実施例を第１実施例との相違点を中心に説明する。
【００３３】
前記第１実施例では片持ち梁１３を形成するために、この部分を単結晶シリコン基板から一定距離離す目的でｐ+ 拡散層（ｐ+ ポリシリコン膜）７を形成したが、本実施例においては、この一定距離離すためにトレンチを形成する前に凹部を形成している。
【００３４】
図１３〜図２１にはその製造工程を示す。図１３に示すように、ｎ型（１００）単結晶シリコン基板２０を用意し、単結晶シリコン基板２０の主表面にドライエッチング又はウェットエッチングにより凹部２１を所定の深さ、例えば０．１〜５μｍの深さで形成する。そして、図１４に示すように、単結晶シリコン基板２０の主表面にＳｉＯ2 膜２２を形成し、フォトリソグラフィー手法のよりパターンを形成する。続いて、凹部２１の底部を含む単結晶シリコン基板２０の主表面にドライエッチング等により０．１〜３０μｍ程度のトレンチ２３を形成する。
【００３５】
そして、図１５に示すように、トレンチ２３の内壁を含む単結晶シリコン基板２０の主表面に、ｎ+ 拡散層２４を形成するとともに、熱酸化によりＳｉＯ2 膜２５を形成する。その後、図１６に示すように、トレンチ２３内にＬＰＣＶＤ法によりポリシリコン膜２６を埋め込む。
【００３６】
引き続き、図１７に示すように、ＳｉＯ2 膜２５をストッパーとしてポリシリコン膜２６の表面を研摩し、表面を平滑にする。この時、ポリシリコン膜２６とＳｉＯ2 膜２５の表面が平滑になることが望ましいが、ポリシリコン膜２６の部分がへこみぎみになったとしてもＳｉＯ2 膜２５の表面が平滑になっていれば続いて行われるウエハ接合において差し支えない。
【００３７】
一方、図１８に示すように、もう１枚の（１００）単結晶シリコン基板２７を用意し、その主表面に熱酸化による０．１〜１．０μｍのＳｉＯ2 膜２８を形成する。次に、単結晶シリコン基板２０，２７を、例えば過酸化水素水と硫酸の混合水溶液中に入れ、親水性化処理を行う。そして、乾燥後、両単結晶シリコン基板２０，２７の主表面を室温中で重ね合わせ、４００〜１１００°Ｃの炉の中に０．５〜２時間入れ強固な接合を行う。
【００３８】
次に、図１９に示すように、アルカリ系の水溶液、例えばＫＯＨ溶液等を用いて単結晶シリコン基板２０の裏面側を選択ポリッシングしてＳｉＯ2 膜２５が表れるまで処理する。その結果、単結晶シリコン基板２０の厚さが、例えば、３μｍ程度となり、薄膜化される。
【００３９】
そして、図２０に示すように、通常のＣＭＯＳプロセス、又はバイポーラプロセス等を通して信号処理回路（ＩＣ回路部）１０を形成する。さらに、信号処理回路１０の上面にパッシベーション膜１１として、例えばプラズマＣＶＤ法によるプラズマＳｉＮ膜（Ｐ−ＳｉＮ膜）を形成する。引き続き、このパッシベーション膜１１の所定の領域に窓１２を明ける。
【００４０】
そして、図２１に示すように、ＴＭＡＨ（テトラメチルアンモニウムハイドロオキサイト）（ＣＨ3 ）4 ＮＯＨの約２０％溶液を用いて、単結晶シリコン基板２０の裏面側からパッシベーション膜１１の窓１２を通してポリシリコン膜２６をエッチング除去する。このとき、パッシベーション膜１１（Ｐ−ＳｉＮ）、ＳｉＯ2 膜２５，アルミ配線層は選択的エッチングではほとんどエッチングされない。
【００４１】
その結果、片持ち梁１３が形成される。
【００４２】
（第３実施例）次に、第３実施例を第１実施例との相違点を中心に説明する。
【００４３】
前記第１，第２実施例においてはウェハ接合の前にトレンチ内にポリシリコンを埋め込んだが、本実施例ではウェハ接合後トレンチ内にポリシリコンを埋め込み、最終工程でこの埋め込んだポリシリコンを除去し、加速度センサを作製している。
【００４４】
図２２〜図２８には、製造工程を示す。図２２に示すように、ｎ型（１００）単結晶シリコン基板３０を用意し、その主表面に深さ０．１〜５μｍの凹部３１を形成する。一方、図２３に示すように、単結晶シリコン基板３２を用意し、その主表面に熱酸化によるＳｉＯ2 膜３３を形成する。そして、単結晶シリコン基板３０の主表面と単結晶シリコン基板３２の主表面とを接合する。
【００４５】
さらに、図２４に示すように、単結晶シリコン基板３０の裏面側を所定の厚さ（０．１〜３０μｍ）になるまで鏡面研磨する。そして、図２５に示すように、ＳｉＯ2 膜３４を０．１〜２μｍ形成し、続いてエッチングによりトレンチ３５を形成する。この時、片持ち梁１３が形成される。
【００４６】
次に、熱拡散法等により、ヒ素やリンのＮ型不純物を高濃度に導入し、ＳｉＯ2 膜３３，３４で覆われていない領域にｎ+ 高濃度層３６を形成する。続いて、図２６に示すように、単結晶シリコン基板３０の表面にポリシリコン膜３７を形成してトレンチ３５をポリシリコン膜３７で充填する。その後、図２７に示すように、ポリシリコン膜３７の表面を選択研磨してＳｉＯ2 膜３４が表れるまで平坦にする。さらに、図２８に示すように、信号処理回路１０を形成した後、最後に単結晶シリコン基板３０の裏面側（上面側）からポリシリコン膜３７をエッチング除去して片持ち梁１３を形成する。
【００４７】
このように本実施例では、単結晶シリコン基板３０の主表面と、ＳｉＯ2 膜（絶縁膜）３３を形成した単結晶シリコン基板３２とを、ＳｉＯ2 膜３３を介して接合し（第１工程）、単結晶シリコン基板３０の裏面側を所定量研磨して単結晶シリコン基板３０を薄膜化する（第２工程）。そして、単結晶シリコン基板３０の裏面に、片持ち梁１３を形成するための所定深さのトレンチ（溝）３５を形成し（第３工程）、単結晶シリコン基板３０の裏面にポリシリコン膜３７を形成してトレンチ３５をポリシリコン膜３７にて充填するとともに、そのポリシリコン膜３７の表面を平滑化する（第４工程）。さらに、単結晶シリコン基板３０に信号処理回路を形成した後、単結晶シリコン基板３０の裏面側からポリシリコン膜３７をエッチング除去して片持ち梁１３を形成した（第５工程）。
【００４８】
よって、ウェハプロセスの途中における信号処理回路１０の形成プロセスでは、ポリシリコン膜３７により単結晶シリコン基板３０の上面部分にはトレンチ３５が埋められており、ＩＣ素子の汚染、製造装置への汚染、それに伴う電気特性の不良や劣化が防止できる。つまり、ウェハプロセスはプロセス途中の熱処理、フォトリソグラフィー処理等においてウェハ表面に凹部や貫通孔等の表面構造が現れないようにすることにより、コンタミネーション等を防止してウェハプロセスの安定化を図り、高精度の加速度センサを安定して供給することができる。
【００４９】
（第４実施例）次に、第４実施例を第３実施例との相違点を中心に説明する。
【００５０】
本実施例は前記第３実施例に比較してより安価にセンサを製造するためのものでありる。図２９〜図３１には、製造工程を示す。
【００５１】
図２９に示すように、単結晶シリコン基板４０の主表面に０．１〜２μｍのＳｉＯ2 膜４１を形成するとともに、このＳｉＯ2 膜４１を挟んで単結晶シリコン基板４２を接合する。そして、図３０に示すように、単結晶シリコン基板４２の上面を研磨して単結晶シリコン基板４２を所定の厚さにする。つまり、単結晶シリコン基板４２の厚さを、例えば、３μｍ程度に薄膜化する。その後、単結晶シリコン基板４２の上面に高濃度ｎ+ 拡散層４３を形成し、さらに、その上にＳｉＯ2 膜４４を形成する。
【００５２】
続いて、図３１に示すように、単結晶シリコン基板４２にトレンチ４５を形成し、フッ酸溶液によりもこのトレンチ４５より下層にあるＳｉＯ2 膜４１を部分的にエッチング除去する。この時、片持ち梁１３となる部分の下部のＳｉＯ2 膜４１は完全に除去される。
【００５３】
その後の処理は、図２６〜図２８と同じである。次に、この第４の実施例の応用例を図３２〜図３４を用いて説明する。図３２に示すように、単結晶シリコン基板４０の主表面に０．１〜２μｍのＳｉＯ2 膜４１を形成するとともに、単結晶シリコン基板４２の主表面の所定領域に深さが０．１〜３μｍの凹部４７を形成する。そして、ＳｉＯ2 膜４１を挟んで単結晶シリコン基板４２の主表面を接合する。さらに、図３３に示すように、単結晶シリコン基板４２の上面を研磨して単結晶シリコン基板４２を所定の厚さにする。つまり、単結晶シリコン基板４２の厚さを、例えば、３μｍ程度に薄膜化する。その後、単結晶シリコン基板４２の上面に高濃度ｎ+ 拡散層４３を形成し、さらに、その上にＳｉＯ2 膜４４を形成する。
【００５４】
続いて、図３４に示すように、単結晶シリコン基板４２に対し凹部４７に至るトレンチ４５を形成し、片持ち梁１３を形成する。その後の処理は、図２６〜図２８と同じである。
【００５５】
このようにすることにより、図３１のようにＳｉＯ2 膜４１を部分的にエッチング除去する場合に比べ、より確実に電気的絶縁をとることができることとなる。
【００５６】
尚、この発明は上記各実施例に限定されるものではなく、例えば、片持ち梁構造の他にも、両持ち梁構造や多数持ち梁構造に対して適用可能である。又、図３５に示すように、単結晶シリコン基板５０に対し２つの加速度センサ１３ａ，１３ｂを形成し、加速度センサ１３ａによりＸ方向を、加速度センサ１３ｂによりＹ方向の加速度を検出するようにしてもよい。さらに、このＸ，Ｙ方向加速度センサ１３ａ，１３ｂに対し表面垂直方向に対して加速度を検出可能な加速度センサを同一基板に形成し、三次元方向の加速度を検知するようにしてもよい。さらに、容量型として本加速度センサを用いる場合は、いわゆるサーボ型（閉ループ回路構成）にすることにより、より特性の安定化を図ることができる。
【００５７】
又、上記各実施例ではポリシリコン膜６，２６，３７にてトレンチ（溝）３，２３，３５を充填したが、多結晶又は非結質又はそれらの混在したシリコン膜を用いてもよい。つまり、ポリシリコン又はアモルアァスシリコン又はポリシリコンとアモルアァスシリコンの混在したシリコン膜を用いてもよい。
【図面の簡単な説明】
【図１】加速度センサの平面図である。
【図２】図１のＡ−Ａ断面を示す図である。
【図３】第１実施例の製造工程を示す図である。
【図４】製造工程を示す図である。
【図５】製造工程を示す図である。
【図６】製造工程を示す図である。
【図７】製造工程を示す図である。
【図８】製造工程を示す図である。
【図９】製造工程を示す図である。
【図１０】製造工程を示す図である。
【図１１】第１実施例の応用例を示す平面図である。
【図１２】図１１のＢ−Ｂ断面を示す図である。
【図１３】第２実施例の製造工程を示す図である。
【図１４】製造工程を示す図である。
【図１５】製造工程を示す図である。
【図１６】製造工程を示す図である。
【図１７】製造工程を示す図である。
【図１８】製造工程を示す図である。
【図１９】製造工程を示す図である。
【図２０】製造工程を示す図である。
【図２１】製造工程を示す図である。
【図２２】第３実施例の製造工程を示す図である。
【図２３】製造工程を示す図である。
【図２４】製造工程を示す図である。
【図２５】製造工程を示す図である。
【図２６】製造工程を示す図である。
【図２７】製造工程を示す図である。
【図２８】製造工程を示す図である。
【図２９】第４実施例の製造工程を示す図である。
【図３０】製造工程を示す図である。
【図３１】製造工程を示す図である。
【図３２】第４実施例の応用例の製造工程を示す図である。。
【図３３】製造工程を示す図である。
【図３４】製造工程を示す図である。
【図３５】別例の加速度センサの平面図である。
【符号の説明】
１  単結晶シリコン基板
２  ＳｉＯ２膜
３  トレンチ
５  ＳｉＯ２膜
６  ポリシリコン膜
７  ｐ+拡散層
８  単結晶シリコン基板
９  ＳｉＯ２膜
１３  片持ち梁
【図１】
0003638469.tif 000002
【図２】
0003638469.tif 000003
【図３】
0003638469.tif 000004
【図４】
0003638469.tif 000005
【図５】
0003638469.tif 000006
【図６】
0003638469.tif 000007
【図７】
0003638469.tif 000008
【図８】
0003638469.tif 000009
【図９】
0003638469.tif 000010
【図１０】
0003638469.tif 000011
【図１１】
0003638469.tif 000012
【図１２】
0003638469.tif 000013
【図１３】
0003638469.tif 000014
【図１４】
0003638469.tif 000015
【図１５】
0003638469.tif 000016
【図１６】
0003638469.tif 000017
【図１７】
0003638469.tif 000018
【図１８】
0003638469.tif 000019
【図１９】
0003638469.tif 000020
【図２０】
0003638469.tif 000021
【図２１】
0003638469.tif 000022
【図２２】
0003638469.tif 000023
【図２３】
0003638469.tif 000024
【図２４】
0003638469.tif 000025
【図２５】
0003638469.tif 000026
【図２６】
0003638469.tif 000027
【図２７】
0003638469.tif 000028
【図２８】
0003638469.tif 000029
【図２９】
0003638469.tif 000030
【図３０】
0003638469.tif 000031
【図３１】
0003638469.tif 000032
【図３２】
0003638469.tif 000033
【図３３】
0003638469.tif 000034
【図３４】
0003638469.tif 000035
【図３５】
0003638469.tif 000036